FR 2712516 A1 19950524 FR 9313754 A 19931116 La présente invention concerne un procédé de traitement des mâchefers d'incinération des ordures ménagères pour la réutilisation des couches de chaussées ou aires de stationnement. Le procédé proposé consiste à mélanger les mâchefers d'incinération des ordures ménagères avec des cendres volantes sèches ou humides de Centrales Thermiques au charbon. Le procédé consiste, également, à provoquer une prise hydraulique de la cendre volante à caractère pouzzolanique. Ainsi, le mâchefer d'incinération des ordures ménagères, après décantation et criblage peut être considéré comme un agrégat qui sera enserré par les cendres volantes dont la prise hydraulique permettra l'obtention de résistances mécaniques. Le traitement des ordures ménagères par incinération conduit à la production de MACHEFERS qui résultent de la combustion des déchets (environ 250 Kgs/t. de déchets incinérés). Le procédé concerne le traitement de ces mâchefers, à l'exclusion des cendres volantes provenant de l'épuration des fumées. Plus de 6 Millions de tonnes d'ordures ménagères sont incinérés en France chaque année. Les mâchefers utilisés seront vitrifiés par la combustion. Les mâchefers se présentent sous la forme d'une grave grisâtre, de granulométrie 0/30 mms après essorage et déferraillage. Les mâchefers seront stockés à l'air dans de bonnes conditions techniques et d'environnement (2 à 3 mois) pendant lesquels ils subiront une transformation chimique et un effet thermique. Les mâchefers contiennent chimiquement, essentiellement: SiO2 30 à 50% A1203 8 à 15% Fe203 6 à 12% CaO 12 à 15% Les cendres volantes silico alumineuses des Centrales Thermiques au Charbon ou de chauffage urbain ont un caractère pouzzolanique et ont une composition moyenne: SiO2 - A1203 - CaO - S03 qui sont bien connus. Elles se présentent à l'état sec (à la Centrale Thermique) ou à l'état humide (sur terrils) et ont une granulométrie comprise entre O et 100 mms. La présente invention consiste à donner à la cendre volante une prise hydraulique par l'incorporation d'un liant type ciment à forte teneur en chaux. Le ciment incorporé ayant une double action: - d'apporter à la cendre volante pouzzolanique la chaux nécessaire à son hydratation et l'obtention de résistances finales élevées, - d'apporter le clinker nécessaire pour activer la prise hydraulique aux jeunes âges du mélange. Comme exemple, la présente invention a consisté à mélanger: 25 à 75% de mâchefers d'incinération d'ordures ménagères 75 à 25% de cendres volantes de Centrales Thermiques au charbon. A ce mélange- et selon les résistances à obtenir - on a ajouté de 3 à 12% d'un ciment à forte teneur en chaux. Sur éprouvettes 12 cms., les résistances obtenues à la rupture par compression diamétrale (essai Bresilien) ont été de 3,05 à 3,25 MPA et sont conformes aux exigences des couches de base des chaussées. II pourra s'avérer intéressant d'ajouter de la fumée de silice (de 2 à 8% du mélange) ou du laitier granulé ou moulu de sidérurgie (2 à 15% du mélange) pour obtenir des résistances nettement plus élevées, selon les objectifs à atteindre. REVENDICATIONS 1) Procédé d'utilisation des mâchefers d'incinération des ordures ménagères, en ce qu'il consiste à mélanger ces mâchefers (25 à 75% du mélange) avec des cendres volantes silico alumineuses, sèches ou humides (75 à 25% du mélange) de Centrales Thermiques au Charbon et d'ajouter à ce mélange un ciment à forte teneur en chaux, à raison de 2 à 12% en poids du mélange précédent. 2) Procédé selon la revendication 1 consistant à ajouter une fumée de silice dans la proportion de 2 à 12% du poids du mélange. 3) Procédé selon la revendication 1, consistant à ajouter un laitier de sidérurgie granulé ou moulu.